ХИРУРГИЧЕСКИЕ ИГЛЫ ИЗ ВОЛЬФРАМОВОГО СПЛАВА С ОКРАШЕННОЙ ПОВЕРХНОСТЬЮ

1. Медицинское устройство, изготовленное из вольфрамового сплава и имеющее синюю, желтую или черную окраску поверхности.
2. Медицинское устройство по п.1, где упомянутый вольфрамовый сплав содержит по меньшей мере один или более металлов, выбранных из группы, включающей в себя рений, тантал, осмий или молибден.
3. Медицинское устройство по п.2, где упомянутый вольфрамовый сплав содержит рений.
4. Медицинское устройство по п.3, где упомянутый вольфрамовый сплав содержит до 30 вес.% рения, остальное - вольфрам.
5. Медицинское устройство по п.4, где упомянутый вольфрамовый сплав содержит от приблизительно 20 до приблизительно 26 вес.% рения, остальное - вольфрам.
6. Медицинское устройство по п.1, где устройство выбирается из группы, включающей в себя ортопедическое устройство, скобку для соединения краев раны, катетер и хирургическую иглу.
7. Медицинское устройство по п.5, где устройство представляет собой хирургическую иглу.
8. Медицинское устройство по п.7, где упомянутая хирургическая игла изогнута.
9. Способ изготовления хирургической иглы, включающий в себя этапы (1) формования заготовок для игл, содержащих до 30 вес.% рения и остальное - вольфрам, в хирургическую иглу; и (2) воздействие на изготовленную хирургическую иглу, погруженную в водный раствор с pH 7 или ниже, переменным или постоянным напряжением в диапазоне от 1 до 40 В для придания поверхности иглы желтой, синей или черной окраски.
10. Способ по п.9, где прикладываемый потенциал имеет величину выше, чем приблизительно 20 В и поверхность иглы приобретает синюю окраску.
11. Способ по п.9, где прикладываемый потенциал имеет величину ниже, чем приблизительно 20 В и поверхность иглы приобретает желтую окраску.
12. Способ по п.9, где прикладываемый потенциал имеет величину приблизительно 20 В, и поверхность иглы приобретает черную окраску.
13. Способ по п.9, где упомянутый раствор содержит одно или более веществ из группы, включающей в себя соляную кислоту, фосфорную кислоту, серную кислоту, азотную кислоту, щавелевую кислоту, уксусную кислоту, воду или соленую воду.
14. Способ полировки и заточки острия хирургической иглы, включающий в себя этапы (1) формования заготовок для игл, содержащих до 30 вес.% рения и остальное - вольфрам, в хирургическую иглу; и (2) воздействие на изготовленную хирургическую иглу, погруженную в водный раствор с pH 7 или выше, переменным или постоянным напряжением.